【手続補正書】
【提出日】平成19年11月16日(2007.11.16)
【手続補正１】
【補正対象書類名】特許請求の範囲
【補正対象項目名】全文
【補正方法】変更
【補正の内容】
【特許請求の範囲】
【請求項１】
粒状固体潤滑剤、無機バインダー、及び液体を混合することにより、混合物の全重量に対し約5〜60重量%の固形分を有する混合物を製造する工程であって、前記混合されるバインダーの重量に対する前記混合される粒状固体潤滑剤の重量の比が約19 : 1 〜約1 : 19である工程と、
前記混合物を乾燥することにより乾燥凝集塊を製造する工程と、
前記乾燥凝集塊をサイズにより、又は、轢き潰してからサイズにより、アンダーサイズ粒子画分、規定サイズの粒子画分及びオーバーサイズ粒子画分に分類し、前記アンダーサイズ粒子画分は、粒状固体潤滑剤、無機バインダー、及び前記液体と混合される工程と
を含む固体潤滑剤凝集塊の製造方法。
【請求項２】
前記オーバーサイズ粒子画分は、前記粒状固体潤滑剤、前記無機バインダー、及び前記液体と混合され前記混合物を形成するか、又は、所望の粒径切削物を得るために破砕される請求項１に記載の方法。
【請求項３】
前記混合されるバインダーの重量に対する前記混合される固体潤滑剤の重量の比が約9:1〜約4:6である請求項１に記載の方法。
【請求項４】
前記混合されるバインダーの重量に対する前記混合される固体潤滑剤の重量の比が約8:2である請求項１に記載の方法。
【請求項５】
前記固体潤滑剤が、六方晶系窒化ホウ素、グラファイト、フッ化カルシウム、フッ化マグネシウム、フッ化バリウム、二硫化タングステン、及び二硫化モリブデン粒子からなる群から選択される少なくとも１つの潤滑剤である請求項１に記載の方法。
【請求項６】
前記固体潤滑剤が六方晶系窒化ホウ素である請求項１に記載の方法。
【請求項７】
前記混合されるバインダーの重量に対する前記混合される六方晶系窒化ホウ素の重量の比が約9:1〜約4:6である請求項６に記載の方法。
【請求項８】
前記混合されるバインダーの重量に対する前記混合される六方晶系窒化ホウ素の重量の比が約8:2である請求項６に記載の方法。
【請求項９】
前記液体が水であり、かつ、前記バインダーが、前記所望の粒径切削物において、８５０℃より高い温度において安定化されて配置される含水ケイ酸アルミニウムである請求項６に記載の方法。
【請求項１０】
前記混合物が、その全重量に対して、20〜30重量%の固形分を含む請求項６に記載の方法。
【請求項１１】
前記液体が水であり、かつ、前記バインダーが、所望の粒径切削物において、８５０℃より高い温度において安定化されて配置される含水ケイ酸アルミニウムである請求項１に記載の方法。
【請求項１２】
充填材を、前記固体潤滑剤、前記バインダー、及び前記液体と混合して、前記混合物を製造する工程を更に含み、前記混合物の固形分は、前記固体の全重量に対して40体積%までの量の充填材を有する請求項１に記載の方法。
【請求項１３】
前記混合物が、その全重量に対して、20〜30重量%の固形分を含む請求項１に記載の方法。
【請求項１４】
前記バインダーがケイ酸ナトリウムである請求項１に記載の方法。
【請求項１５】
粒状固体潤滑剤、無機バインダー、及び液体を混合することにより、混合物の全重量に対し約5〜60重量%の固形分を有する混合物を製造する工程であって、前記混合されるバインダーの重量に対する前記混合される粒状固体潤滑剤の重量の比が約19 : 1 〜約1 : 19である工程と、
前記混合物を乾燥することにより乾燥凝集塊を製造する工程と、
前記乾燥凝集塊をサイズにより分類し、又は、轢き潰してからサイズにより分類し、所望の粒径切削物を得る工程と、
前記所望の粒径切削物中の前記バインダーを、前記液体中で非分散化する工程と
を含む固体潤滑剤凝集塊の製造方法。
【請求項１６】
前記混合されるバインダーの重量に対する前記混合される固体潤滑剤の重量の比が約9:1〜約4:6である請求項１５に記載の方法。
【請求項１７】
前記混合されるバインダーの重量に対する前記混合される固体潤滑剤の重量の比が約8:2である請求項１５に記載の方法。
【請求項１８】
前記固体潤滑剤が、六方晶系窒化ホウ素、グラファイト、フッ化カルシウム、フッ化マグネシウム、フッ化バリウム、二硫化タングステン、及び二硫化モリブデン粒子からなる群から選択される少なくとも１つの潤滑剤である請求項１５に記載の方法。
【請求項１９】
前記固体潤滑剤が、六方晶系窒化ホウ素である請求項１５に記載の方法。
【請求項２０】
前記混合されるバインダーの重量に対する前記混合される六方晶系窒化ホウ素の重量の比が約9:1〜約4:6である請求項１９に記載の方法。
【請求項２１】
前記混合されるバインダーの重量に対する前記混合される六方晶系窒化ホウ素の重量の比が約8:2である請求項１９に記載の方法。
【請求項２２】
前記液体が水であり、かつ、前記バインダーが、前記所望の粒径切削物において、８５０℃より高い温度において安定化されて配置される含水ケイ酸アルミニウムである請求項１９に記載の方法。
【請求項２３】
前記混合物が、その全重量に対して、約20〜30重量%の固形分を含む請求項１９に記載の方法。
【請求項２４】
前記液体が水であり、かつ、前記バインダーが、所望の粒径切削物において、８５０℃より高い温度において安定化されて配置される含水ケイ酸アルミニウムである請求項１５に記載の方法。
【請求項２５】
前記混合物が、その全重量に対して、約20〜30重量%の固形分を含む請求項１５に記載の方法。
【請求項２６】
充填材を、前記固体潤滑剤、前記バインダー、及び前記液体と混合して、前記混合物を製造する工程を更に含み、前記混合物の固形分は、前記固体の全重量に対して40体積%までの量の充填材を有する請求項１５に記載の方法。
【請求項２７】
前記バインダーがケイ酸ナトリウムである請求項１５に記載の方法。
【請求項２８】
粒状固体潤滑剤、無機バインダー、及び液体を混合することにより、混合物の全重量に対し約5〜60重量%の固形分を有する混合物を製造する工程であって、前記混合されるバインダーの重量に対する前記混合される粒状固体潤滑剤の重量の比が約19 : 1 〜約1 : 19である工程と、
前記混合物を乾燥することにより乾燥凝集塊を製造する工程と
を含む固体潤滑剤凝集塊の製造方法であって、
前記バインダーが、前記所望の粒径切削物において、８５０℃より高い温度において安定化されて配置される含水ケイ酸アルミニウムである方法。
【請求項２９】
前記含水ケイ酸アルミニウムが、ベントナイト、フーラー土、又はモンモリロナイトの少なくとも１つを含む請求項２８に記載の方法。
【請求項３０】
前記含水ケイ酸アルミニウムが、ベントナイトである請求項２８に記載の方法。
【請求項３１】
前記乾燥凝集塊をサイズにより、又は、轢き潰してからサイズにより、アンダーサイズ粒子画分、規定サイズの粒子画分及びオーバーサイズ粒子画分に分類する工程をさらに含む請求項２８に記載の方法。
【請求項３２】
前記混合されるバインダーの重量に対する前記混合される固体潤滑剤の重量の比が約9:1〜約4:6である請求項２８に記載の方法。
【請求項３３】
前記混合されるバインダーの重量に対する前記混合される固体潤滑剤の重量の比が約8:2である請求項２８に記載の方法。
【請求項３４】
前記固体潤滑剤が、六方晶系窒化ホウ素、グラファイト、フッ化カルシウム、フッ化マグネシウム、フッ化バリウム、二硫化タングステン、及び二硫化モリブデン粒子からなる群から選択される少なくとも１つの潤滑剤である請求項２８に記載の方法。
【請求項３５】
前記固体潤滑剤が六方晶系窒化ホウ素である請求項２８に記載の方法。
【請求項３６】
前記混合されるバインダーの重量に対する前記混合される六方晶系窒化ホウ素の重量の比が約9:1〜約4:6である請求項３５に記載の方法。
【請求項３７】
前記混合されるバインダーの重量に対する前記混合される六方晶系窒化ホウ素の重量の比が約8:2である請求項３５に記載の方法。
【請求項３８】
前記液体が水であり、かつ、前記バインダーが、前記所望の粒径切削物において、８５０℃より高い温度において安定化されて配置される含水ケイ酸アルミニウムである請求項３５に記載の方法。
【請求項３９】
前記混合物が、その全重量に対して、20〜30重量%の固形分を含む請求項３５に記載の方法。
【請求項４０】
前記液体が水である請求項２８に記載の方法。
【請求項４１】
前記混合物が、その全重量に対して20〜30重量%の固形分を含む請求項２８に記載の方法。
【請求項４２】
充填材を、前記固体潤滑剤、前記バインダー、及び前記液体と混合して、前記混合物を製造する工程を更に含み、前記混合物の固形分は、前記固体の全重量に対して40体積%までの量の充填材を有する請求項２８に記載の方法。
【請求項４３】
前記バインダーがケイ酸ナトリウムである請求項２８に記載の方法。
【請求項４４】
請求項１〜４３のいずれか1項に記載の方法によって製造された固体潤滑剤凝集塊。
【請求項４５】
球状形態にある、請求項４４に記載の固体潤滑剤凝集塊。
【請求項４６】
金属合金と混合された、または、金属合金により被覆された請求項４４または４５に記載の固体潤滑剤凝集塊。
【請求項４７】
請求項４４〜４６のいずれか1項に記載の固体潤滑剤凝集塊を含む組成物の熱スプレー。